(57)【特許請求の範囲】
【請求項１】
微粒子シリカとシリカゾルから選ばれる少なくとも１種のシリカ材料の存在下に、このシリカ材料に対してハロゲン化チタンを酸化チタン換算にてＴｉＯ2／ＳｉＯ2 重量比で９０／１０〜５０／５０の範囲にて含むハロゲン化チタン水溶液を６０〜９５℃の範囲の温度に加熱し、上記ハロゲン化チタン水溶液のｐＨが１．０以下にあるように上記ハロゲン化チタン水溶液にアルカリ性物質を加えながら、上記ハロゲン化チタンを熱加水分解すると共に、上記ハロゲン化チタンの熱加水分解によって生成するハロゲン化水素を上記アルカリ性物質で中和して、沈殿物を生成させ、この後、得られた反応混合物に更に上記アルカリ性物質を加えて、その反応混合物のｐＨを３〜７の範囲とし、次いで、上記沈殿物を濾過し、水洗し、乾燥することを含むシリカ含有含水酸化チタンの製造方法。
【請求項２】
ハロゲン化チタンが四塩化チタンである請求項１に記載の方法。
【請求項３】
アルカリ性物質がアンモニアである請求項１に記載の方法。
【請求項４】
微粒子シリカとシリカゾルから選ばれる少なくとも１種のシリカ材料の存在下に、このシリカ材料に対してハロゲン化チタンを酸化チタン換算にてＴｉＯ2／ＳｉＯ2 重量比で９０／１０〜５０／５０の範囲にて含むハロゲン化チタン水溶液を６０〜９５℃の範囲の温度に加熱し、上記ハロゲン化チタン水溶液のｐＨが１．０以下にあるように上記ハロゲン化チタン水溶液にアルカリ性物質を加えながら、上記ハロゲン化チタンを熱加水分解すると共に、上記ハロゲン化チタンの熱加水分解によって生成するハロゲン化水素を上記アルカリ性物質で中和して、沈殿物を生成させ、この後、得られた反応混合物に更に上記アルカリ性物質を加えて、その反応混合物のｐＨを３〜７の範囲とし、次いで、上記沈殿物を濾過し、水洗し、乾燥し、次いで、このようにして得られたシリカ含有含水酸化チタンを焼成することを含むシリカ含有アナターゼ型酸化チタンの製造方法。
【請求項５】
ハロゲン化チタンが四塩化チタンである請求項４に記載の方法。
【請求項６】
アルカリ性物質がアンモニアである請求項４に記載の方法。
【請求項７】
シリカ含有含水酸化チタンを５００〜９００℃の範囲の温度で焼成する請求項４に記載の方法。
【発明の詳細な説明】
【技術分野】
【０００１】
本発明は、アナターゼ型結晶形のシリカ含有含水酸化チタンの製造方法と、更に、そのようなシリカ含有含水酸化チタンを焼成することを含むシリカ含有アナターゼ型酸化チタンの製造方法に関する。詳しくは、本発明は、高温で焼成した後にも、アナターゼ型結晶形と高比表面積を有し、しかも、適度の細孔容積を有し、従って、例えば、触媒や触媒担体として好適に用いることができるシリカ含有アナターゼ型酸化チタンを与えるアナターゼ型結晶形のシリカ含有含水酸化チタンの製造方法に関する。
更に、本発明は、上記シリカ含有含水酸化チタンを焼成することを含む上述したようなシリカ含有アナターゼ型酸化チタンの製造方法に関する。
【背景技術】
【０００２】
酸化チタンは、触媒や触媒担体として広く用いられており、特に、シリカを含む酸化チタンは、高比表面積に加え、すぐれた耐熱性を有するので、触媒や触媒担体として好ましく用いられている。このようなシリカを含む酸化チタンの比表面積や耐熱性のみならず、その結晶形は、酸化チタンを製造する際の種々の条件に加えて、シリカの含有量等によっても大きく影響を受ける。
【０００３】
そこで、これまで、そのようなシリカ含有酸化チタンの製造方法が種々提案されている。例えば、硫酸チタン水溶液に微粒子シリカを加えて熱加水分解する方法や（特許文献１参照）、四塩化チタンや硫酸チタン等の可溶性チタン化合物に可溶性ケイ素化合物及び／又はシリカゾルを混合し、これにアンモニア水を加えて、０〜５０℃の温度で水性溶媒中で中和して共沈物を生成させ、上記温度で熟成した後、上記共沈物を乾燥し、焼成する方法が提案されている（特許文献２参照）。また、チタンアルコキシドとケイ素アルコキシドを混合した加水分解ゾルをゲル化した後、焼成する方法も提案されている（特許文献３参照）。しかし、これらの方法によれば、いずれも、得られるシリカ含有酸化チタンは８００℃以上の高温では十分な耐熱性をもたない。
【０００４】
別の方法として、チタンアルコキシドとケイ素アルコキシドをアルコール溶媒に混合して、オートクレーブ等の密閉容器中で加熱し、反応後にアルコール溶媒を沸点以上の温度で除去し、得られた反応生成物を焼成して、シリカ含有酸化チタンを得る方法が提案されている（特許文献４参照）。この方法によれば、上記反応生成物を８００℃以上の温度で焼成しても、ＢＥＴ表面積が１００ｍ2／ｇ以上のシリカ含有酸化チタンを得ることができるが、しかし、原料面において、高価なアルコキシドを用いる必要があり、更に、製造工程の面においても、アルコール溶媒を沸点以上の温度で除去する必要がある。従って、この方法は、シリカ含有酸化チタンの工業的な大量生産には適さない。
【先行技術文献】
【特許文献】
【０００５】
【特許文献１】特公平１−１４８０７号公報
【特許文献２】特開平４−１９７４４２号公報
【特許文献３】特許第３７３８３７１号公報
【特許文献４】特開２００２−２７３２２０号公報
【発明の概要】
【発明が解決しようとする課題】
【０００６】
本発明は、シリカ含有酸化チタンの製造における上述した問題を解決するためになされたものであって、アナターゼ型結晶形のシリカ含有含水酸化チタンの製造方法、即ち、これを焼成することによって、アナターゼ型結晶形を維持しているのみならず、高比表面積と適度の細孔容積を有し、従って、例えば、触媒や触媒担体として好適に用いることができるシリカ含有アナターゼ型酸化チタンを与えるシリカ含有含水酸化チタンの製造方法を提供することを目的とする。
【０００７】
更に、本発明は、上述したような高比表面積を有するのみならず、適度の細孔容積を有し、従って、例えば、触媒や触媒担体として好適に用いることができるシリカ含有アナターゼ型酸化チタンの製造方法を提供することを目的とする。
【課題を解決するための手段】
【０００８】
本発明によれば、微粒子シリカとシリカゾルから選ばれる少なくとも１種のシリカ材料の存在下に、このシリカ材料に対してハロゲン化チタンを酸化チタン換算にてＴｉＯ2／ＳｉＯ2 重量比で９０／１０〜５０／５０の範囲にて含むハロゲン化チタン水溶液を６０〜９５℃の範囲の温度に加熱し、上記ハロゲン化チタン水溶液のｐＨが１．０以下にあるように上記ハロゲン化チタン水溶液にアルカリ性物質を加えながら、上記ハロゲン化チタンを熱加水分解すると共に、上記ハロゲン化チタンの熱加水分解によって生成するハロゲン化水素を上記アルカリ性物質で中和して、沈殿物を生成させ、この後、得られた反応混合物に更に上記アルカリ性物質を加えて、その反応混合物のｐＨを３〜７の範囲とし、次いで、上記沈殿物を濾過し、水洗し、乾燥することを含むシリカ含有含水酸化チタンの製造方法が提供される。
【０００９】
更に、本発明によれば、微粒子シリカとシリカゾルから選ばれる少なくとも１種のシリカ材料の存在下に、このシリカ材料に対してハロゲン化チタンを酸化チタン換算にてＴｉＯ2／ＳｉＯ2 重量比で９０／１０〜５０／５０の範囲にて含むハロゲン化チタン水溶液を６０〜９５℃の範囲の温度に加熱し、上記ハロゲン化チタン水溶液のｐＨが１．０以下にあるように上記ハロゲン化チタン水溶液にアルカリ性物質を加えながら、上記ハロゲン化チタンを熱加水分解すると共に、上記ハロゲン化チタンの熱加水分解によって生成するハロゲン化水素を上記アルカリ性物質で中和して、沈殿物を生成させ、この後、得られた反応混合物に更に上記アルカリ性物質を加えて、その反応混合物のｐＨを３〜７の範囲とし、次いで、上記沈殿物を濾過し、水洗し、乾燥し、次いで、このようにして得られたシリカ含有含水酸化チタンを焼成することを含むシリカ含有アナターゼ型酸化チタンの製造方法が提供される。
【発明の効果】
【００１０】
本発明のシリカ含有含水酸化チタンの製造方法によれば、ハロゲン化チタン、好ましくは、四塩化チタンを出発物質として用いて、高比表面積を有するシリカ含有含水酸化チタンを得ることができ、このシリカ含有含水酸化チタンは、これを高温で焼成しても、アナターゼ型結晶形を維持した高比表面積の酸化チタンを与える。
【００１１】
更に、本発明のシリカ含有アナターゼ型酸化チタンの製造方法によれば、上記シリカ含有含水酸化チタンを高温で焼成しても、１３０ｍ2／ｇ以上の高比表面積を有すると共に、０．３〜０．５ｍＬ／ｇという適度な細孔容積を有するシリカ含有アナターゼ型酸化チタンを与える。このようなシリカ含有アナターゼ型酸化チタンは、例えば、触媒や触媒担体として好適に用いることができる。
【図面の簡単な説明】
【００１２】
【図１】実施例１において得られたシリカ含有含水酸化チタンと、これを焼成して得られたシリカ含有アナターゼ型酸化チタンのそれぞれのＸ線回折図（ＸＲＤ）である。
【図２】比較例１において得られたシリカ含有無定形水酸化チタンと、これを焼成して得られたシリカ含有アナターゼ型酸化チタンのそれぞれのＸ線回折図（ＸＲＤ）である。
【図３】比較例３において得られたシリカ含有含水酸化チタンと、これを焼成して得られたアナターゼ型とルチル型の混合した酸化チタンのそれぞれのＸ線回折図（ＸＲＤ）である。
【発明を実施するための形態】
【００１３】
本発明の方法によれば、微粒子シリカとシリカゾルから選ばれる少なくとも１種のシリカ材料の存在下に、このシリカ材料に対してハロゲン化チタンを酸化チタン換算にてＴｉＯ2／ＳｉＯ2 重量比で９０／１０〜５０／５０の範囲にて含むハロゲン化チタン水溶液を６０〜９５℃の範囲の温度に加熱し、上記ハロゲン化チタン水溶液のｐＨが１．０以下にあるように上記ハロゲン化チタン水溶液にアルカリ性物質を加えながら、上記ハロゲン化チタンを熱加水分解すると共に、上記ハロゲン化チタンの熱加水分解によって生成するハロゲン化水素を上記アルカリ性物質で中和して、沈殿物を生成させ、この後、得られた反応混合物に更に上記アルカリ性物質を加えて、その反応混合物のｐＨを３〜７の範囲とし、次いで、上記沈殿物を濾過し、水洗し、乾燥することによって、シリカ含有含水酸化チタンを得る。
【００１４】
本発明においては、ハロゲン化チタンとしては、四塩化チタン又は四臭化チタンが用いられるが、好ましくは、四塩化チタンが用いられる。
【００１５】
本発明によるシリカ含有含水酸化チタンの製造方法によれば、シリカ材料の存在下に、ハロゲン化チタン水溶液を所定の温度に加熱し、そのｐＨが一定の範囲にあるように、これにアルカリ性物質を加えて、上記ハロゲン化チタンを熱加水分解しながら、その間、上記ハロゲン化チタンの熱加水分解によって生成したハロゲン化水素を上記アルカリ性物質にて中和し、反応混合物中のハロゲン化水素の濃度の上昇を抑制することによって、上記ハロゲン化チタンの中和反応に優先して、上記ハロゲン化チタンの熱加水分解反応を起こさせ、かくして、アナターゼ型結晶形のシリカ含有含水酸化チタンを得ることができる。
【００１６】
本発明によれば、このようにして得られるシリカ含有含水酸化チタンを焼成することによって、焼成時の比表面積の低下や結晶形の転移を抑制して、前述したように、高比表面積と適度の細孔容積を有するシリカ含有アナターゼ型酸化チタンを得ることができる。
以下、ハロゲン化チタンとして四塩化チタンを用いる場合を例にとって本発明の方法を詳細に説明する。
【００１７】
一般に、四塩化チタンをその水溶液中、熱加水分解させるとき、その水溶液中の塩化水素の濃度が低い条件下ではアナターゼ型の含水酸化チタンが生成するが、塩化水素の濃度が高い条件下ではルチル型の酸化チタンが生成することが知られている。
【００１８】
本発明の方法によれば、シリカ材料の存在下に下記式（１）に示すように、四塩化チタン水溶液のｐＨを調節して、四塩化チタンを熱加水分解しつつ、その際に生成する塩化水素をアルカリ性物質で中和して、反応混合物中の塩化水素の濃度の上昇を抑制することによって、シリカ含有含水酸化チタンの沈殿物を得、この沈殿物を濾過し、水洗し、乾燥することによって、高比表面積を有するシリカ含有含水酸化チタンを得ることができる。
【００１９】
ＴｉＣｌ4＋３Ｈ2Ｏ  →  ＴｉＯ(ＯＨ)2＋４ＨＣｌ  …  （１）
【００２０】
本発明者らの知見によれば、用いる四塩化チタン水溶液の濃度にもよるが、四塩化チタン水溶液にシリカ材料を加え、かくして得られる四塩化チタンとシリカ材料を含む混合水溶液を加熱して、これにアルカリ性物質を時間をかけて加えていくとき、四塩化チタンの熱加水分解反応は、上記混合水溶液のｐＨが１．０に達するまでに実質的に終了する。
【００２１】
また、一般に、四塩化チタンの熱加水分解反応は、中和剤による四塩化チタンの中和反応よりも反応速度が遅いので、四塩化チタン水溶液を加熱して、四塩化チタンを熱加水分解するときに、四塩化チタン水溶液を適当な温度、例えば、７０℃に加熱した後、この四塩化チタン水溶液へのアルカリ性物質の添加速度が速すぎるときは、四塩化チタンの熱加水分解が十分に進行する前に、水溶液のｐＨが２以上となる結果、例えば、上記アルカリ性物質としてアンモニア水を用いた場合、下記式（２）に示す四塩化チタンの中和反応が起こって、無定形水酸化チタンが生成するので、含水酸化チタンを得ることができない。
【００２２】
ＴｉＣｌ4＋４ＮＨ4ＯＨ  →  Ｔｉ(ＯＨ)4＋４ＮＨ4Ｃｌ  …  （２）
【００２３】
一方、四塩化チタン水溶液を適当な温度、例えば、７０℃に加熱した後、この四塩化チタン水溶液へのアルカリ性物質の添加が遅すぎるときは、四塩化チタンの熱加水分解によって生成した塩化水素の濃度が高くなって、ルチル型酸化チタンが生成する。
【００２４】
そこで、本発明によれば、前記シリカ材料の存在下に四塩化チタン水溶液を熱加水分解に必要な温度に加熱し、この水溶液のｐＨが１．０以下にあるように四塩化チタン水溶液にアルカリ性物質を適宜の時間をかけて加えて、四塩化チタンを熱加水分解させると共に、四塩化チタンの熱加水分解によって生成する塩化水素を中和して、反応混合物中の塩化水素の濃度の上昇を抑制することによって、沈殿物としてシリカ含有含水酸化チタンを選択的に生成させることができる。
【００２５】
この後、即ち、反応混合物のｐＨが１．０を越えたとき、その反応混合物に更に上記アルカリ性物質を加えて、反応混合物のｐＨを３〜７の範囲とし、好ましくは、反応混合物のｐＨを７とし、更に好ましくは、反応混合物を熟成した後、上記沈殿物を濾過し、水洗し、乾燥することによって、高比表面積を有するシリカ含有含水酸化チタンを得ることができる。
【００２６】
四塩化チタンの熱加水分解反応が実質的に終了するまでの四塩化チタン水溶液へのアルカリ性物質の添加時間は、反応のスケールにもよるので、一概に定めることはできないが、通常、０．５〜５時間の範囲であり、好ましくは、１〜３時間の範囲である。
【００２７】
硫酸チタニルを原料として用いて、これを水溶液中、熱加水分解することによっても、同様に、含水酸化チタンを得ることができるが、このような硫酸チタニルの熱加水分解によって得られる含水酸化チタンを焼成して得られる酸化チタンは、四塩化チタンの熱加水分解によって得られる含水酸化チタンを焼成して得られる酸化チタンに比較して、比表面積や細孔容積が低いので、触媒や触媒担体として用いるには適さない。
【００２８】
本発明において、四塩化チタンを熱加水分解させるに必要なその水溶液の加熱温度は、通常、常圧下において、６０〜９５℃の範囲であり、好ましくは、７０〜９０℃の範囲である。四塩化チタン水溶液の加熱温度が６０℃よりも低いときは、四塩化チタンの熱加水分解は起こらず、例えば、アルカリ性物質としてアンモニア水を用いた場合、前記式（２）に従って、四塩化チタンの中和反応が起こり、無定形のシリカ含有水酸化チタンが生成する。
【００２９】
このように、シリカ材料の存在下に四塩化チタンをアルカリ性物質にて中和して得られるシリカ含有水酸化チタンは無定形である。このようなシリカ含有無定形水酸化チタンは、これを焼成することによって、シリカ含有アナターゼ型酸化チタンを与えるが、その比表面積は小さく、また、細孔容積も小さく、従って、そのようなシリカ含有アナターゼ型酸化チタンは触媒や触媒担体として用いるには適さない。
【００３０】
本発明において用いる四塩化チタン水溶液は、その濃度において、特に限定されるものではない。また、本発明によれば、シリカ材料の存在下に四塩化チタン水溶液の熱加水分解反応を行う際、シリカ材料と四塩化チタンを含む混合水溶液の四塩化チタン濃度は適宜に調整して反応を行うことができる。混合水溶液中の四塩化チタン濃度が余りにも高すぎるときは、熱加水分解反応の生成物としてシリカ含有含水酸化チタンの沈殿物が生成するにつれて、反応混合物の粘度が過度に高くなって、反応混合物の攪拌が困難になる。他方、混合水溶液中の四塩化チタン濃度が余りに低すぎるときは、生産性が悪く、実用性に乏しい。通常、本発明においては、混合水溶液中の四塩化チタン濃度は、チタンとして０．０５〜１．０モル／Ｌの範囲にて熱加水分解反応を行うことが望ましい。
【００３１】
本発明においては、シリカ含有含水酸化チタンを得るためのシリカ材料として、微粒子シリカとコロイダルシリカから選ばれる少なくとも１種が用いられる。微粒子シリカは、ホワイトカーボンとしても知られており、比表面積が非常に大きい点に一つの特徴を有する。微粒子シリカは、湿式法、乾式法いずれの方法によって製造されたものでもよいが、なかでも、一次粒子径が５０ｎｍ以下、比表面積が１００〜３００ｍ2／ｇの範囲にあるものが好ましく用いられる。コロイダルシリカはシリカゾルとも呼ばれており、これは無水ケイ酸の微粒子を分散媒である水に分散させたコロイド水溶液であり、本発明においては、コロイド粒子径５０ｎｍ以下のもの、特に、１０ｎｍ以下のものが好ましく用いられる。
【００３２】
本発明の方法によれば、上述したシリカ材料に対して、ハロゲン化チタンは、ＴｉＯ2／ＳｉＯ2 重量比で９０／１０〜５０／５０の範囲にて用いられ、好ましくは、９０／１０〜６５／３５の範囲にて用いられる。シリカ材料に対する四塩化チタンの重量比ＴｉＯ2／ＳｉＯ2 重量比が９０／１０よりも大きいときは、得られる熱加水分解物に含まれるシリカ量が少なすぎて、そのような熱加水分解物、即ち、含水酸化チタンは、これを焼成するとき、比表面積の低下や結晶形の転移を抑制するシリカに基づく効果が小さく、従って、そのような含水酸化チタンを焼成しても、高比表面積を有するシリカ含有アナターゼ型酸化チタンを得ることができない。しかし、反対に、シリカ材料に対する四塩化チタン重量比ＴｉＯ2／ＳｉＯ2 重量比が５０／５０よりも小さいときは、得られる熱加水分解物に含まれるシリカの量が多すぎる結果、そのような熱加水分解物を焼成しても、本来の酸化チタンとしての特性を保持しつつ、シリカを含有するアナターゼ型酸化チタンを得ることが困難である。
【００３３】
更に、本発明によれば、前述したように、四塩化チタンの熱加水分解反応の終了後、得られた反応混合物に、そのｐＨが３〜７の範囲に達するまで、好ましくは、そのｐＨが７に達するまで、アルカリ性物質を加えた後、反応混合物をその温度に保持したまま、ある程度の時間にわたって熟成することが好ましい。この熟成時間も、反応のスケールにもよるので、一概に定めることはできないが、通常、０．５時間から数時間の範囲であり、好ましくは、１〜３時間の範囲である。
【００３４】
このように、本発明によれば、四塩化チタンの熱加水分解反応の後、好ましくは、熟成して、シリカ含有含水酸化チタンを得、このシリカ含有含水酸化チタンを焼成することによって、高比表面積と適度の細孔容積を有するシリカ含有アナターゼ型酸化チタンを得ることができる。
【００３５】
本発明においては、前述したように、四塩化チタン水溶液を加熱して、四塩化チタンを熱加水分解し、その間、生成する塩化水素を中和剤としてのアルカリ性物質で中和し、かくして、反応混合物中の塩化水素の濃度の上昇を抑制することによって、四塩化チタンの熱加水分解反応生成物として選択的にシリカ含有含水酸化チタンを沈殿物として得る。
【００３６】
上記中和剤としてのアルカリ性物質としては、通常、アンモニア、炭酸アンモニウム、水酸化ナトリウム、水酸化カリウム、炭酸ナトリウム等が用いられるが、これらのなかでは、過剰に用いた場合に、ハロゲン化チタンの熱加水分解物中に残留しても、得られるシリカ含有含水酸化チタンの焼成時に揮散し得るアルカリ性物質であるアンモニアや炭酸アンモニウムが特に好ましく用いられる。このようなアルカリ性物質は、通常、四塩化チタン水溶液に水溶液として加えられるが、溶媒が水／アルコール混合溶媒である溶液やアルコール溶液として四塩化チタン水溶液に水溶液として加えられてもよい。
【００３７】
本発明によれば、このように、シリカ材料の存在下に四塩化チタンを熱加水分解して得られたシリカ含有含水酸化チタンの沈殿物を濾過し、洗浄し、乾燥し、これを焼成することによって、高比表面積と適当な細孔容積を有するシリカ含有アナターゼ型酸化チタンを得ることができる。
【００３８】
本発明の方法において、シリカ含有含水酸化チタンを焼成する温度は、特に限定されるものではないが、通常、３００℃以上であり、好ましくは、５００〜９００℃の範囲の温度である。
【００３９】
特に、本発明によって得られるシリカ含有アナターゼ型酸化チタンを触媒又は触媒担体として用いる場合には、シリカ含有含水酸化チタンの焼成温度は、触媒又は触媒担体としてそれぞれ用いられる温度よりも高い温度であることが好ましい。このように、シリカ含有含水酸化チタンを触媒又は触媒担体として用いられる温度よりも高い温度で予め焼成することによって、得られる酸化チタンが触媒又は触媒担体として用いられたときの比表面積の低下による触媒の活性低下を防ぐことができる。
【００４０】
このようにして、本発明の方法によって得られるシリカ含有含水酸化チタンを焼成して得られるシリカ含有アナターゼ型酸化チタンは、高比表面積を有するうえに、適度の細孔容積を有するので、触媒や触媒担体、例えば、高い耐熱性が求められる自動車や工業プラント等の排ガス浄化用触媒の触媒担体のほか、電子材料、焼成器具、摺動部材、研磨用部材等の耐熱性組成物の充填剤としても、好適に用いることができる。
【実施例】
【００４１】
以下に実施例を挙げて、本発明を更に詳細に説明するが、本発明はこれらの実施例により制限されるものではない。
【００４２】
結晶形の同定
実施例及び比較例で得られた含水酸化チタンとこれを焼成して得られた酸化チタンの結晶形は（株）リガク製X線回折装置ＲＩＮＴ−ＴＴＲIII を用い、粉末X線回折によって同定した。
【００４３】
細孔容積及びＢＥＴ比表面積
実施例及び比較例で得られた酸化チタンの細孔容積及びＢＥＴ比表面積は日本ベル（株）製自動比表面積／細孔分布測定装置ＢＥＬＳＯＲＰ−ｍｉｎｉ II を用いて測定した。
【００４４】
実施例１
四塩化チタン水溶液（Ｔｉとして１６．２重量%）１６０ｇにＴｉＯ2／ＳｉＯ2 重量比が８５／１５となるように、コロイダルシリカ水溶液（日産化学工業（株）製、ＳｉＯ2量１０重量％、平均粒子径４〜６ｎｍ（カタログ値））７６ｇを加え、更に、イオン交換水を加えて、全量を１．０Ｌとした。このようにして得られた四塩化チタン−コロイダルシリカ混合水溶液のＴｉ濃度は０．５４モル／Ｌであった。
【００４５】
上記四塩化チタン−コロイダルシリカ混合水溶液を攪拌しながら、７０℃に加熱した。この水溶液を７０℃に保ち、ｐＨメータにてその水溶液のｐＨをモニタしながら、ｐＨが１．０以下にあるように、その水溶液に定量ポンプを用いて、２８％アンモニア水を２．５時間にわたって加えて、四塩化チタンを熱加水分解させた。この後、得られた反応混合物に２８％アンモニア水を更に１０分間にわたって加えて、反応混合物のｐＨを７とした。このようにして加えたアンモニア水は全量で１３０ｇであった。
【００４６】
アンモニア水の添加を終了した後、得られた反応混合物を７０℃に１時間保持して、熟成した後、生成した沈殿物を濾過し、水洗し、１２０℃で乾燥して、シリカ含有含水酸化チタンを得た。このシリカ含有含水酸化チタンのＸ線回折図（ＸＲＤ）を図１に示す。
このシリカ含有含水酸化チタンを粉砕した後、８００℃で５時間焼成して、シリカ含有アナターゼ型酸化チタンを得た。このシリカ含有アナターゼ型酸化チタンのＸ線回折図（ＸＲＤ）を図１に示す。
【００４７】
実施例２
実施例１において、四塩化チタン−コロイダルシリカ混合水溶液を９０℃に加熱し、この温度に保った以外は、実施例１と同様にして、シリカ含有含水酸化チタンを得、このシリカ含有含水酸化チタンを粉砕した後、８００℃で５時間焼成して、シリカ含有アナターゼ型酸化チタンを得た。
【００４８】
実施例３
実施例１で用いたと同じ四塩化チタン水溶液１６０ｇにＴｉＯ2／ＳｉＯ2 重量比が８５／１５となるように、微粒子シリカ粉末（比表面積２０２ｍ2／ｇ）７．６ｇを加え、更に、イオン交換水を加えて、全量を１．０Ｌとした。このようにして得られた微粒子シリカ粉末を含む四塩化チタン水溶液のＴｉ濃度は０．５４モル／Ｌであった。
【００４９】
上記微粒子シリカを含む四塩化チタン水溶液を攪拌しながら、７０℃に加熱した。この水溶液を７０℃に保ち、ｐＨメータにてその水溶液のｐＨをモニタしながら、ｐＨが１．０以下にあるように、水溶液に定量ポンプを用いて、２８％アンモニア水を２．５時間にわたって加えて、四塩化チタンを熱加水分解させた。この後、得られた反応混合物に２８％アンモニア水を更に１０分間にわたって加えて、反応混合物のｐＨを７とした。このようにして加えたアンモニア水は全量で１５０ｇであった。
【００５０】
アンモニア水の添加を終了した後、得られた反応混合物を７０℃に１時間保持して、熟成した後、生成した沈殿物を濾過し、水洗し、１２０℃で乾燥して、シリカ含有含水酸化チタンを得た。このシリカ含有含水酸化チタンを粉砕した後、８００℃で５時間焼成して、シリカ含有アナターゼ型酸化チタンを得た。
【００５１】
実施例４
実施例１で用いたのと同じ四塩化チタン水溶液１２５ｇにＴｉＯ2／ＳｉＯ2 重量比が７０／３０となるように、実施例１で用いたのと同じコロイダルシリカ水溶液１４８ｇを加え、更に、イオン交換水を加えて、全量を１．０Ｌとした。このようにして得られた四塩化チタン−コロイダルシリカ混合水溶液のＴｉ濃度は０．４２モル／Ｌであった。
【００５２】
上記四塩化チタン−コロイダルシリカ混合水溶液を攪拌しながら、７０℃に加熱した。この水溶液を７０℃に保ち、ｐＨメータにてその水溶液のｐＨをモニタしながら、ｐＨが１．０以下にあるように、水溶液に定量ポンプを用いて、２８％アンモニア水を２．５時間にわたって加えて、四塩化チタンを熱加水分解させた。この後、得られた反応混合物に２８％アンモニア水を更に１０分間にわたって加えて、反応混合物のｐＨを７とした。このようにして加えたアンモニア水は全量で１０６ｇであった。
【００５３】
アンモニア水の添加を終了した後、得られた反応混合物を７０℃に１時間保持して、熟成した後、生成した沈殿物を濾過し、水洗し、１２０℃で乾燥して、シリカ含有含水酸化チタンを得た。このシリカ含有含水酸化チタンを粉砕した後、８００℃で５時間焼成して、シリカ含有アナターゼ型酸化チタンを得た。
【００５４】
実施例５
実施例１で用いたのと同じ四塩化チタン水溶液９０ｇにＴｉＯ2／ＳｉＯ2 重量比が５０／５０となるように、実施例１で用いたのと同じコロイダルシリカ水溶液２５０ｇを加え、更に、イオン交換水を加えて、全量を１．０Ｌとした。このようにして得られた四塩化チタン−コロイダルシリカ混合水溶液のＴｉ濃度は０．３０モル／Ｌであった。
【００５５】
上記四塩化チタン−コロイダルシリカ混合水溶液を攪拌しながら、７０℃に加熱した。この水溶液を７０℃に保ち、ｐＨメータにてその水溶液のｐＨをモニタしながら、ｐＨが１．０以下にあるように、水溶液に定量ポンプを用いて、２８％アンモニア水を２．０時間にわたって加えて、四塩化チタンを熱加水分解させた。この後、得られた反応混合物に２８％アンモニア水を更に１０分間にわたって加えて、反応混合物のｐＨを７とした。このようにして加えたアンモニア水は全量で７８ｇであった。
【００５６】
アンモニア水の添加を終了した後、得られた反応混合物を７０℃に１時間保持して、熟成した後、生成した沈殿物を濾過し、水洗し、１２０℃で乾燥して、シリカ含有含水酸化チタンを得た。このシリカ含有含水酸化チタンを粉砕した後、８００℃で５時間焼成して、シリカ含有アナターゼ型酸化チタンを得た。
【００５７】
比較例１
実施例１において、四塩化チタン−コロイダルシリカ混合水溶液を攪拌しながら、５０℃に加熱した。この水溶液を５０℃に保ち、ｐＨメータにてその水溶液のｐＨをモニタしながら、ｐＨが１．０以下にあるように、水溶液に定量ポンプを用いて、２８％アンモニア水を２．５時間にわたって加え、この後、得られた反応混合物に２８％アンモニア水を１０分間にわたって加えて、上記反応混合物のｐＨを７とした。このようにして加えたアンモニア水は全量で１３０ｇであった。
【００５８】
アンモニア水の添加を終了した後、得られた反応混合物を５０℃に１時間保持して、熟成した後、生成した沈殿物を濾過し、水洗し、１２０℃で乾燥して、シリカ含有無定形水酸化チタンを得た。この無定形水酸化チタンのＸ線回折図（ＸＲＤ）を図２に示す。
【００５９】
このシリカ含有無定形水酸化チタンを粉砕した後、８００℃で５時間焼成して、シリカ含有アナターゼ型酸化チタンを得た。このシリカ含有アナターゼ型酸化チタンのＸ線回折図（ＸＲＤ）を図２に示す。
【００６０】
比較例２
実施例１で用いたと同じ四塩化チタン水溶液１８０ｇにＴｉＯ2／ＳｉＯ2 重量比が９５／５となるように、実施例１で用いたと同じコロイダルシリカ水溶液２５．７ｇを加え、更に、イオン交換水を加えて、全量を１．０Ｌとした。このようにして得られた四塩化チタン−コロイダルシリカ混合水溶液のＴｉ濃度は０．６１モル／Ｌであった。
【００６１】
上記四塩化チタン−コロイダルシリカ混合水溶液を攪拌しながら、７０℃に加熱した。この水溶液を７０℃に保ち、ｐＨメータにてその水溶液のｐＨをモニタしながら、ｐＨが１．０以下にあるように、水溶液に定量ポンプを用いて、２８％アンモニア水を２．５時間にわたって加えて、四塩化チタンを熱加水分解させた。この後、得られた反応混合物に、２８％アンモニア水を１０分間にわたって加えて、上記反応混合物のｐＨを７とした。このようにして加えたアンモニア水は全量で１２５ｇであった。
【００６２】
アンモニア水の添加を終了した後、得られた反応混合物を７０℃に１時間保持して、熟成した後、生成した沈殿物を濾過し、水洗し、１２０℃で乾燥して、シリカ含有含水酸化チタンを得た。このシリカ含有含水酸化チタンを粉砕した後、８００℃で５時間焼成して、シリカ含有酸化チタンを得た。このシリカ含有酸化チタンは、結晶形がアナターゼ型とルチル型の混合した酸化チタンであった。
【００６３】
比較例３
実施例１で用いたと同じ四塩化チタン水溶液１６０ｇにＴｉＯ2／ＳｉＯ2 重量比が８５／１５となるように、実施例１で用いたと同じコロイダルシリカ水溶液７６ｇを加え、更に、イオン交換水を加えて、全量を１．０Ｌとした。このようにして得られた四塩化チタン−コロイダルシリカ混合水溶液のＴｉ濃度は０．５４モル／Ｌであった。
【００６４】
上記四塩化チタン−コロイダルシリカ混合水溶液を攪拌しながら、９０℃に加熱した。この水溶液を９０℃に保ちながら、これにアンモニア水を加えることなく、５時間保持して、熱加水分解した後、生成した沈殿物を濾過し、洗浄し、１２０℃で乾燥して、シリカ含有含水酸化チタンを得た。このシリカ含有含水酸化チタンのＸ線回折図（ＸＲＤ）を図３に示す。
【００６５】
このシリカ含有含水酸化チタンを粉砕した後、８００℃で５時間焼成して、シリカ含有酸化チタンを得た。このシリカ含有酸化チタンは、そのＸ線回折図（ＸＲＤ）を図３に示すように、結晶形がアナターゼ型とルチル型の混合した酸化チタンであった。
【００６６】
比較例４
硫酸チタニル水溶液（ＴｉＯ2 量８１．６ｇ／Ｌ）５００ｍＬにＴｉＯ2／ＳｉＯ2 重量比が８５／１５となるように、実施例１で用いたと同じコロイダルシリカ水溶液７２ｇを加え、更に、イオン交換水を加えて、全量を１．０Ｌとした。このようにして得られた硫酸チタニル−コロイダルシリカ混合水溶液のＴｉ濃度は０．５１モル／Ｌであった。
【００６７】
上記硫酸チタニル−コロイダルシリカ混合水溶液を攪拌しながら、７０℃に加熱した。この水溶液を７０℃に保ち、ｐＨメータにてその水溶液のｐＨをモニタしながら、ｐＨが１．０以下にあるように、水溶液に定量ポンプを用いて、２８％アンモニア水を３時間にわたって加えて、硫酸チタニルを熱加水分解させた。この後、得られた反応混合物に２８％アンモニア水を更に１５分間にわたって加えて、反応混合物のｐＨを７とした。このようにして加えたアンモニア水は全量で３３０ｇであった。
【００６８】
アンモニア水の添加を終了した後、得られた反応混合物を７０℃に１時間保持して、熟成した後、生成した沈殿物を濾過し、水洗し、１２０℃で乾燥して、シリカ含有含水酸化チタンを得た。
【００６９】
このシリカ含有含水酸化チタンを粉砕した後、８００℃で５時間焼成して、シリカ含有アナターゼ型酸化チタンを得た。
【００７０】
上記実施例及び比較例において得られたそれぞれのシリカ含有含水酸化チタン又は無定形水酸化チタンの比表面積と結晶形、更に、上記シリカ含有含水酸化チタン又は無定形水酸化チタンを焼成して得られたシリカ含有酸化チタンの比表面積と細孔容積と結晶形を表１に示す。
【００７１】
【表１】
0005625929.tif 000002
【００７２】
表１に示すように、実施例１〜５によれば、四塩化チタンの熱加水分解によって、高比表面積を有するシリカ含有含水酸化チタンを得ることができる。詳しくは、本発明によるシリカ含有含水酸化チタンは、実施例１及び２に示されているように、８００℃で焼成した後においても、高比表面積を有すると共に、実施例１〜５に示されているように、適度の細孔容積を有するシリカ含有アナターゼ型酸化チタンを与える。
【００７３】
これに対して、比較例１によれば、反応温度が低いために、四塩化チタンの熱加水分解ではなく、中和反応が起こり、その結果、無定形のシリカ含有水酸化チタンが反応生成物として得られる。このシリカ含有無定形水酸化チタンを焼成すれば、シリカ含有含水酸化チタンを得ることができるが、その比表面積は小さい。
【００７４】
比較例２によれば、四塩化チタンの熱加水分解によってシリカ含有含水酸化チタンが得られるが、しかし、四塩化チタンの熱加水分解の際のＴｉＯ2／ＳｉＯ2 重量比が高すぎるので、これを焼成して得られる酸化チタンは、結晶形がアナターゼ型とルチル型の混合した低比表面積のシリカ含有酸化チタンである。
【００７５】
比較例３によれば、アンモニア水の不存在下に四塩化チタンを熱加水分解すると、シリカ含有含水酸化チタンが得られる。しかし、これを焼成して得られる酸化チタンは、結晶形がアナターゼ型とルチル型の混合した低比表面積のシリカ含有酸化チタンである。
【００７６】
比較例４によれば、チタン原料として、四塩化チタンでなく、硫酸チタニルを用いたものであり、シリカ含有含水酸化チタンが得られるが、これを焼成しても、高比表面積を有するシリカ含有アナターゼ型酸化チタンを得ることができない。
【図１】
0005625929.tif 000003
【図２】
0005625929.tif 000004
【図３】
0005625929.tif 000005